Utilisation d’un polymère cationique réticulé, comme agent anti-sédimentation et/ou anti-crémage dans une composition bitumineuse. Utilisation selon la revendication 1, dans laquelle la composition bitumineuse est choisie parmi les bitumes, les enrobés, les enrobés chauds, les enrobés tièdes, les enrobés coulés à froid, les émulsions bitumineuses, de préférence la composition bitumineuse est une émulsion de bitume. Utilisation selon la revendication 1 ou la revendication 2, dans laquelle le bitume de la composition bitumineuse est choisi parmi les bitumes naphténiques, les bitumes paraffiniques, les bitumes fluxés éventuellement modifiés, oxydés, recyclés, de synthèse ou naturels, ainsi que les mélanges de deux ou plusieurs d’entre eux. Utilisation selon l’une quelconque des revendications précédentes, dans laquelle le polymère réticulé est choisi parmi les homo- ou co-polymères réticulés obtenus par polymérisation d’au moins un monomère cationique, choisi parmi les monomères à fonction vinyle, allyle, acryloyle, acrylamido, méthacryloyle et méthacrylamido, ou leurs sels, avec optionnellement un ou plusieurs monomères non-ioniques ou anioniques, éventuellement en présence d’un agent de transfert, puis ou simultanément, de préférence simultanément réticulation au moyen d’au moins un agent réticulant. Utilisation selon l’une quelconque des revendications précédentes, dans laquelle le polymère cationique réticulé est obtenu par polymérisation en émulsion inverse de : a. au moins un monomère cationique soluble dans l’eau, de préférence un monomère cationique soluble dans l’eau, éthyléniquement insaturé, dont la teneur est comprise entre 10% et 100%, par rapport à la composition massique (a)+(b)+(d), de préférence entre 25% et 100, b. au moins un agent réticulant dont la teneur est comprise entre 2 ppm et 2000 ppm, par rapport à la composition massique (a)+(b)+(d), préférentiellement entre 5 ppm et 100 ppm, avantageusement entre 100 ppm et 500 ppm, mieux encore entre 500 ppm et 2000 ppm, c. éventuellement entre 0 et 50000 ppm par rapport à la composition massique (a)+(b)+(d) d’au moins un agent de transfert, et d. éventuellement q.s.p. un ou plusieurs monomères anioniques et/ou non-ioniques. Utilisation selon l’une quelconque des revendications précédentes, dans laquelle le polymère cationique réticulé est utilisé en quantité comprise entre 0,01% et 10% par rapport à la quantité totale de la composition bitumineuse, et de préférence entre 0,01% et 5%, de préférence encore entre 0,01% et 3% par rapport à la quantité totale de composition bitumineuse, tous les pourcentages étant exprimés en poids par rapport à la quantité totale en poids de composition bitumineuse, et les intervalles de valeurs « entre … et … » s’entendant bornes incluses. Composition comprenant au moins du bitume et un polymère cationique réticulé, de préférence un polymère acrylique réticulé. Composition selon la revendication 7, qui est une émulsion de bitume. Composition selon la revendication 7 ou la revendication 8, dans laquelle la quantité de polymère cationique réticulé est comprise entre 0,01% et 10% en poids par rapport au poids total de ladite composition. Composition selon l’une quelconque des revendications 7 à 9, qui est une émulsion de bitume comprenant : - entre 30% et 75% de bitume, - entre 0,01% et 10% d’au moins polymère cationique réticulé, - entre 0,05% et 5% d’au moins un tensioactif, de préférence cationique, et - entre 0 et 50% de latex, - éventuellement solvant q.s.p. 100%, étant entendu que tous les pourcentages sont exprimés en poids par rapport à la quantité totale en poids de composition bitumineuse, et les intervalles de valeurs « entre … et … » s’entendent bornes incluses.